(57)【要約】【課題】本発明は、コストダウン可能な発光装置を提供することを目的とする。【解決手段】発光装置１は、透明基材１１の一方の面に、ストライプ状または格子状に配置された複数の導電性細線１３ａを有する導電層１３、第１電極層１４、発光機能層２１及び第２電極層２２がこの順に積層されている。そして、導電性細線１３ａの側面は、透明基材１１側の幅よりも第２電極層２２側の幅が狭くなる方向に傾斜しており、透明基材１１に対する導電性細線１３ａの接触角が２５°よりも大きく４５°以下である。【選択図】図１
2017130408.tif 000002
【特許請求の範囲】
【請求項１】
透明基材の一方の面に、ストライプ状または格子状に配置された複数の導電性細線を有する導電層、第１電極層、発光機能層及び第２電極層がこの順に積層され、
前記透明基材に対する前記導電性細線の接触角が２５°よりも大きく４５°以下であることを特徴とする発光装置。
【請求項２】
前記導電層の厚さは、０．１μｍ以上０．５μｍ以下であることを特徴とした請求項１に記載の発光装置。
【請求項３】
前記第１電極層の厚さは、０．５μｍ以上２．０μｍ以下であることを特徴とした請求項１または２に記載の発光装置。
【発明の詳細な説明】
【技術分野】
【０００１】
本発明は、発光装置に関する。
【背景技術】
【０００２】
近年、液晶表示素子（ＬＣＤ）に続く次世代表示デバイスとして、有機エレクトロルミネッセンス素子（以下、「有機ＥＬ素子」と略記する）等の自発光素子を２次元配列した発光素子型の表示パネルを備えた発光装置の研究開発が行われている。
有機ＥＬ素子は、陽極と、陰極と、これらの一対の電極間に形成され、発光機能層や正孔注入層等を有する有機ＥＬ層（発光機能層）とを備える。有機ＥＬ素子では、発光機能層が、正孔と電子とを再結合してエネルギーを発生し、発生したエネルギーで発光する。
このような有機ＥＬ素子の光を取り出す側の透明電極としては、一般的には、錫ドープ酸化インジウム（Ｉｎｄｉｕｍ  Ｔｈｉｎ  Ｏｘｉｄｅ；ＩＴＯ）や亜鉛ドープ酸化インジウム（Ｉｎｄｉｕｍ  Ｚｉｎｃ  Ｏｘｉｄｅ；ＩＺＯ）等の透明導電性層を用いて形成されるが、これらの透明導電性層は、光の透過性が高いという特長を有し、高輝度を確保できるといった利点を有している。しかしながら、これらの透明導電性層は、電気抵抗値が大きく導電率が低いため、例えば、有機エレクトロルミネッセンス素子に用いた場合には、所定の光量を得ようとすると、消費電力が大きくなってしまうといった問題がある。
【０００３】
そのため、近年、ＩＴＯを用いない透明電極の技術が開示されており、例えば、一様な網目状、ストライプ型或いはグリッド型等の金属または合金の細線構造部を配置した導電層を作製し、その上に、例えば、導電性高分子材料を適当な溶媒に溶解または分散したインクを、塗布法や印刷法を用いて第１電極層を形成することによって、透明電極を形成する方法が提案されている（例えば、特許文献１、２参照）。しかしながら、導電層に金属細線構造を用いると、エッジの角度によっては電流が通常より多く流れるエッジリーク現象が発生するため、導電層の上に絶縁層を設けてから、その上に導電性高分子材料を積層する必要があり、工程が増え、コストアップに繋がるという問題があった。
【先行技術文献】
【特許文献】
【０００４】
【特許文献１】特開２００５−３０２５０８号公報
【特許文献２】特開２００６−９３１２３号公報
【発明の概要】
【発明が解決しようとする課題】
【０００５】
本発明は上述した実情に鑑みてなされたものであって、コストダウンが可能な発光装置を提供することを目的とする。
【課題を解決するための手段】
【０００６】
上記目的を達成するために、本発明の一態様は、透明基材の一方の面に、ストライプ状または格子状に配置された複数の導電性細線を有する導電層、第１電極層、発光機能層及び第２電極層がこの順に積層され、透明基材に対する導電性細線の接触角が２５°よりも大きく４５°以下であることを特徴とする。ここで、透明基材に対する導電性細線の接触角としては、例えば、導電性細線の幅方向断面において、透明基材の導電性細線側の面と、導電性細線の側面の下端（透明基材側端部）とがなす角を用いることができる。
【発明の効果】
【０００７】
本発明の一態様によれば、導電性細線の断面形状を台形やかまぼこ型等のテーパー形状とし、導電性細線のエッジ角を比較的緩やかにしたため、エッジリーク対策のための工程を削減できる。これにより、コストダウン可能な発光装置を提供することができる。
【図面の簡単な説明】
【０００８】
【図１】第１の実施形態に係る導電層を備えた発光装置を示す概略断面図である。
【図２】導電性細線を拡大して示す断面図である。
【図３】第２の実施形態に係る導電層を備えた発光装置を示す概略断面図である。
【図４】導電性細線を拡大して示す断面図である。
【図５】従来の導電層を備えた発光装置を示す概略断面図である。
【発明を実施するための形態】
【０００９】
以下、本発明の実施形態について図面を参照しながら説明する。
本実施形態では、有機ＥＬ素子から発光装置１が構成される場合を例示している。但し、以下に説明する実施形態によって本発明が限定されることはない。
【００１０】
［第１実施形態］
（発光装置）
図１に示すように、発光装置１は、透明基材１１の一方の面に、ストライプ状または格子状に配置された複数の導電性細線１３ａを有する導電層１３、第１電極層１４、発光機能層２１及び第２電極層２２がこの順で積層されて形成されている。ストライプ状とは、複数の導電性細線１３ａが一方向に並列に配置されてなる形状である。また、格子状とは、複数の導電性細線１３ａが互いに交差する二方向に並列に配置されてなる形状である。
また、発光装置１は、第１電極層１４、発光機能層２１及び第２電極層２２を覆う接着層２３と、第２電極層２２上の接着層２３と貼り合わせられて第１電極層１４、発光機能層２１及び第２電極層２２を封止する封止基材２４とを有している。ここで、透明基材１１、導電層１３及び第１電極層１４は、発光装置１の陽極側の透明電極として機能する。また、第２電極層２２は、発光装置１の陰極側の電極として機能する。
以下、図１に示した発光装置１の各部材について、詳細に説明する。
【００１１】
（透明電極）
上述したように、透明電極は、透明基材１１と、金属及び合金の少なくとも一方からなる導電層１３と、塗布法や印刷法を用いて形成されてなる第１電極層１４とを有する。
なお、第１実施形態の透明電極は、ＬＣＤ、エレクトロルミネッセンス素子、プラズマディスプレイ、エレクトロクロミックディスプレイ、太陽電池、タッチパネル等の透明電極、電子ペーパー、電磁波遮蔽材等にも使用できるが、導電性、透明性に優れ、平滑性も高いため、有機ＥＬ素子に使用することが好ましい。有機ＥＬ素子に使用する場合、輝度向上の観点から、導電性面の表面抵抗率は、好ましくはシート抵抗で０．０１Ω／□以上１００Ω／□以下であり、さらに好ましくは０．１Ω／□以上１０Ω／□以下である。
【００１２】
（透明基材１１）
透明基材１１としては、例えば、プラスチックフィルム、プラスチック板、ガラス等を使用できる。プラスチックフィルム及びプラチック板の原料としては、例えば、ポリエチレンテレフタラート（ＰＥＴ）、ポリエチレンナフタレート等のポリエステル類、ポリエチレン（ＰＥ）、ポリプロピレン（ＰＰ）、ポリスチレン、ＥＶＡ等のポリオレフィン類、ポリ塩化ビニル、ポリ塩化ビニリデン等のビニル系樹脂、ポリエーテルエーテルケトン（ＰＥＥＫ）、ポリサルホン（ＰＳＦ）、ポリエーテルサルホン（ＰＥＳ）、ポリカーボネート（ＰＣ）、ポリアミド、ポリイミド、アクリル樹脂、トリアセチルセルロース（ＴＡＣ）等を使用できる。
【００１３】
透明基材１１としては、表面平滑性に優れているものが好ましい。表面の平滑性は、算術平均粗さＲａが５ｎｍ以下で且つ最大高さＲｙが５０ｎｍ以下であることが好ましく、算術平均粗さＲａが１ｎｍ以下で且つ最大高さＲｙが２０ｎｍ以下であることがさらに好ましい。透明基材１１の表面は、熱硬化性樹脂、紫外線硬化性樹脂、電子線硬化性樹脂、放射線硬化性樹脂等の下塗り層を付与して平滑化してもよいし、研磨等の機械加工によって平滑化してもよい。また、透明基材１１の表面は、第１電極層１４の塗布性や接着性を向上させるため、コロナ、プラズマ、ＵＶ／オゾンによる表面処理をしてもよい。ここで、表面の平滑性は、原子間力顕微鏡（ＡＦＭ）等による測定から算出することができる。
【００１４】
また、透明基材１１の表面には、大気中の酸素、水分を遮断する目的でガスバリア層を設けるのが好ましい。ガスバリア層の形成材料としては、酸化シリコン、窒化シリコン、酸化窒化シリコン、窒化アルミニウム、酸化アルミニウム等の金属酸化物、金属窒化物を使用できる。これらの材料は、水蒸気バリア機能のほかに酸素バリア機能も有する。特に、バリア性、耐溶剤性、透明性が良好な窒化シリコン、酸化窒化シリコンが好ましい。また、ガスバリア層は、必要に応じて多層構成にすることも可能である。その場合、無機層のみで構成してもよいし、無機層と有機層とで構成してもよい。ガスバリア層の形成方法は、材料に応じて、抵抗加熱蒸着法、電子ビーム蒸着法、反応性蒸着法、イオンプレーティング法、スパッタリング法等を使用できる。また、ガスバリア層の厚さに関しては、特に限定されないが、１層あたり５ｎｍ以上５００ｎｍ以下であることが好ましく、１層あたり１０ｎｍ以上２００ｎｍ以下であることがさらに好ましい。ガスバリア層は、透明基材１１の一方の面に設けてもよいし、両面に設けるようにしてもよい。
【００１５】
（導電層１３）
導電層１３は、ストライプ状または格子状に配置された複数の導電性細線１３ａを有する。導電性細線１３ａ（導電層１３）は、電気抵抗が低いことが好ましい。そのため、導電性細線１３ａの材料としては、例えば、１０７Ｓ／ｃｍ以上の電気伝導度を有する導電材料を用いる。例えば、アルミニウム、銀、クロミニウム、金、銅、タンタル、モリブデン等の金属またはその合金を使用できる。特に、電気導電度の高さ、材料のハンドリングの容易さの観点から、アルミニウム、クロミニウム、銅、銀及びその合金が好ましい。
また、導電性細線１３ａの高さ、つまり、導電層１３の厚さは、あまり厚いとフレキシブル性が損なわれ、クラック等の不具合が発生することを考慮すると、０．１μｍ以上０．５μｍ以下であることが好ましい。導電性細線１３ａの線幅と高さとの関係については、所望の導電性に応じて決めればよいが、その場合、単一の導電性細線１３ａのみで構成してもよいし、異なる導電性細線１３ａで構成してもよい。
【００１６】
また、導電性細線１３ａの側面は、図２に示すように、透明基材１１側の幅よりも第２電極層２２側の幅が狭くなる方向に傾斜している平面となっている。これにより、導電性細線１３ａの断面形状は、台形（テーパー形状）となっている。透明基材１１に対する導電性細線１３ａの接触角θ、つまり、台形の下底と斜辺とがなす角θは、０°以上９０°未満であることが好ましく、２５°よりも大きく４５°以下であることがさらに好ましい。これにより、導電性細線１３ａのエッジ角（図２参照）が緩やかとなっている。ここで、接触角θとしては、例えば、導電性細線１３ａを幅方向に沿って破断してなる導電性細線の１３ａの幅方向断面を見た場合に、透明基材１１の導電性細線１３ａ側の面と、導電性細線１３ａの側面の下端（透明基材１１側端部）とがなす角を用いることができる。
【００１７】
ちなみに、図５に示すように、エッジ角が切り立っている導電性細線１３ａを用いる方法では、導電性細線１３ａのエッジ角が切立っていることにより、電流が通常より多く流れるエッジリーク現象が発生する可能性がある。そのため、導電性細線１３ａ（導電層１３）上に絶縁層１２を設ける工程が必要になるので、工程が増え、コストアップになる。
これに対し、第１実施形態では、透明基材１１に対する導電性細線１３ａの接触角θを２５°よりも大きく４５°以下とし、導電性細線１３ａの断面形状を台形（テーパー形状）とし、導電性細線１３ａのエッジ角を緩やかにした。それゆえ、エッジリーク対策のための工程を削減でき、コストダウンを行うことができる。また、導電性細線１３ａのエッジへの電流集中を抑制することができ、発光装置１の表示特性を向上することができる。
【００１８】
（第１電極層１４）
第１電極層１４は、塗布法によって形成される塗布電極層として形成することができる。第１電極層１４（塗布電極層）を塗布法により形成する際に用いられる溶液には、第１電極層１４となる材料と溶媒とを含む。また、第１電極層１４としては、導電性を示す高分子化合物を含むことが好ましい。導電性を示す高分子化合物としては、例えば、ドーパントを含有していてもよい。高分子化合物の導電性は、通常、導電率で１０−５〜１０５Ｓ／ｃｍであり、好ましくは１０−３〜１０５Ｓ／ｃｍである。また、第１電極層１４は、実質的に導電性を示す高分子化合物から成ることが好ましい。第１電極層１４の材料としては、ポリアニリン及びその誘導体、ポリチオフェン及びその誘導体等が挙げられる。
ドーパントとしては、公知のドーパントを用いることができる。例えば、ポリスチレンスルホン酸、ドデシルベンゼンスルホン酸等の有機スルホン酸、ＰＦ５、ＡｓＦ５、ＳｂＦ５等のルイス酸が挙げられる。また、導電性を示す高分子化合物としては、例えば、ドーパントが高分子化合物に直接結合した自己ドープ型の高分子化合物等が挙げられる。
【００１９】
第１電極層１４は、ポリチオフェン及びポリチオフェンの誘導体の少なくとも一方を含んで構成されることが好ましく、実質的にポリチオフェン及びポリチオフェンの誘導体の少なくとも一方から成ることが好ましい。なお、ポリチオフェン及びポリチオフェンの誘導体の少なくとも一方は、ドーパントを含有していてもよい。ポリチオフェン、ポリチオフェンの誘導体、またはポリチオフェンとポリチオフェンの誘導体との混合物は、水及びアルコール等の水系溶媒に溶解、若しくは分散しやすいので、塗布法に用いられる塗布液の溶質として好適に用いられる。またこれらは導電性が高く、電極材料として好適に用いられる。さらにこれらはＨＯＭＯエネルギーが５．０ｅＶ程度であり、通常の有機ＥＬ素子に用いられる発光機能層２１のＨＯＭＯエネルギーとの差が１ｅＶ程度と低く、発光機能層２１に正孔を効率的に注入することができるので、特に、陽極の材料として好適に用いることができる。また、透明性が高く、有機ＥＬ素子の発光取り出し側の電極として好適に用いられる。
【００２０】
第１電極層１４は、ポリアニリン及びポリアニリンの誘導体の少なくとも一方を含んで構成されることが好ましく、実質的にポリアニリン及びポリアニリンの誘導体の少なくとも一方から成ることが好ましい。なお、ポリアニリン及びポリアニリンの誘導体の少なくとも一方はドーパントを含有していてもよい。ポリアニリン及びポリアニリンの誘導体の少なくとも一方は、導電性及び安定性に優れるために、電極材料として好適に用いられる。また、透明性が高く、有機ＥＬ素子の発光取り出し側の電極として好適に用いられる。
第１電極層１４の厚さは、あまり厚すぎると光透過率に影響を及ぼすため光透過率８０％以上になることを考慮すると、０．５μｍ以上２．０μｍ以下であることが好ましい。
【００２１】
有機ＥＬ素子として構成される第１実施形態の発光装置１は、以上説明した第１実施形態の透明電極を陽極として使用する。そして、透明電極に対し、発光機能層２１、陰極として機能する第２電極層２２を設ける。そして、第２電極層２２の周囲を接着層２３で覆い、封止基材２４によって封止している。接着層２３、封止基材２４による構造（以下、「封止構造」と記す）については有機ＥＬ素子に一般的に使われている公知の材料、構成等の任意のものを用いることができる。
発光装置１（有機ＥＬ素子）の層構成としては、以下のものが考えられる。なお、以下の記載において、記号「／」は、記号「／」を挟む各層が隣接して積層されていることを示す。また、以下の表記において、「陽極」は導電層１３に相当し、「陰極」は第２電極に相当する。
陽極／発光機能層／陰極、
陽極／正孔輸送層／発光機能層／電子輸送層／陰極、
陽極／正孔注入層／正孔輸送層／発光機能層／電子輸送層／陰極、
陽極／正孔注入層／発光機能層／電子輸送層／電子注入層／陰極、
陽極／正孔注入層／発光機能層／電子注入層／陰極、
【００２２】
発光装置１は、２層以上の発光機能層２１を有していてもよく、２層以上の発光機能層２１を有する発光装置１としては、例えば、以下に示す層構成が挙げられる。
陽極／電荷注入層／正孔輸送層／発光機能層／電子輸送層／電荷注入層／電荷発生層／電荷注入層／正孔輸送層／発光機能層／電子輸送層／電荷注入層／陰極
また、３層以上の発光機能層２１を有する発光装置１としては、具体的には、「電荷発生層／電荷注入層／正孔輸送層／発光機能層／電子輸送層／電荷注入層」を一つの繰り返し単位とし、この繰り返し単位を２つ以上含む以下の層構成を用いることができる。
陽極／電荷注入層／正孔輸送層／発光機能層／電子輸送層／電荷注入層／「繰り返し単位」／「繰り返し単位」／・・・／陰極
上記層構成において、陽極、陰極、発光機能層以外の各層は、必要に応じて削除することができる。ここで、電荷発生層とは、電界を印加することにより、正孔と電子を発生する層である。電荷発生層としては、例えば、酸化バナジウム、ＩＴＯ、酸化モリブデン等からなる薄膜を用いることができる。
【００２３】
以下、正孔注入層、正孔輸送層、発光機能層２１、電子輸送層、電子注入層、陰極（第２電極層２２）の各層、及び封止構造について説明する。
（透明電極と発光機能層２１との間に設けられる層）
必要に応じて透明電極（陽極）と発光機能層２１との間に設けられる層としては、正孔注入層、正孔輸送層、電子ブロック層等がある。正孔注入層は、透明電極からの正孔注入効率を改善する機能を有する層である。正孔輸送層とは、正孔注入層または透明電極により近い層からの正孔注入を改善する機能を有する層である。また、正孔注入層または正孔輸送層が電子の輸送を堰き止める機能を有する場合には、これらの層を電子ブロック層と称することがある。電子の輸送を堰き止める機能を有することは、例えば、電子電流のみを流す素子を作製し、その電流値の減少で堰き止める効果を確認することが可能である。
【００２４】
（正孔注入層）
正孔注入層は、陽極と正孔輸送層との間、または陽極と発光機能層２１との間に設けることができる。正孔注入層の材料としては、公知の材料を適宜用いることができ、特に制限はない。例えば、フェニルアミン系、スターバースト型アミン系、フタロシアニン系、ヒドラゾン誘導体、カルバゾール誘導体、トリアゾール誘導体、イミダゾール誘導体、アミノ基を有するオキサジアゾール誘導体、酸化バナジウム、酸化タンタル、酸化モリブデン等の酸化物、アモルファスカーボン、ポリアニリン、ポリチオフェン誘導体を使用できる。
正孔注入層の成膜方法としては、例えば、正孔注入層となる材料（正孔注入材料）を含む溶液から成膜する方法がある。成膜に用いられる溶媒としては、正孔注入材料を溶解させるものであれば、特に制限はない。例えば、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒、及び水を使用できる。
【００２５】
成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法が挙げられる。
また、正孔注入層の厚さとしては、５〜３００ｎｍ程度であることが好ましい。正孔注入層の厚さが５ｎｍ未満では、製造が困難になる傾向がある。他方、厚さが３００ｎｍを越えると、駆動電圧、及び正孔注入層に印加される電圧が大きくなる傾向がある。
【００２６】
（正孔輸送層）
正孔輸送層の材料としては、特に制限はないが、例えば、Ｎ，Ｎ’−ジフェニル−Ｎ，Ｎ’−ジ（３−メチルフェニル）４，４’−ジアミノビフェニル（ＴＰＤ）、４，４’−ビス［Ｎ−（１−ナフチル）−Ｎ−フェニルアミノ］ビフェニル（ＮＰＢ）等の芳香族アミン誘導体、ポリビニルカルバゾール若しくはその誘導体、ポリシラン若しくはその誘導体、側鎖若しくは主鎖に芳香族アミンを有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリアリールアミン若しくはその誘導体、ポリピロール若しくはその誘導体、ポリ（ｐ−フェニレンビニレン）若しくはその誘導体、またはポリ（２，５−チエニレンビニレン）若しくはその誘導体等が例示される。
【００２７】
上記した材料のうち、正孔輸送層に用いる正孔輸送材料としては、ポリビニルカルバゾール若しくはその誘導体、ポリシラン若しくはその誘導体、側鎖若しくは主鎖に芳香族アミンを有するポリシロキサン誘導体ポリアニリン若しくはその誘導体、ポリチオフェン若しくはその誘導体、ポリアリールアミン若しくはその誘導体、ポリ（ｐ−フェニレンビニレン）若しくはその誘導体、またはポリ（２，５−チエニレンビニレン）若しくはその誘導体等の高分子正孔輸送材料が好ましい。低分子の正孔輸送材料の場合は、高分子バインダーに分散させて用いることが好ましい。
【００２８】
正孔輸送層の成膜方法としては、特に制限はないが、低分子の正孔輸送材料では、高分子バインダーと正孔輸送材料とを含む混合液からの成膜を挙げることができ、高分子の正孔輸送材料では、正孔輸送材料を含む溶液から成膜を行う方法がある。溶液からの成膜に用いられる溶媒としては、正孔輸送材料を溶解させるものであれば、特に制限はなく、例えば、正孔注入層の項で例示した溶媒を使用できる。溶液からの成膜方法としては、上述した正孔注入層の成膜法と同様の塗布法を使用できる。
正孔輸送層の厚さは、特に制限されないが、目的とする設計に応じて適宜変更することができ、１〜１０００ｎｍ程度であることが好ましい。正孔輸送層の厚さが１ｎｍ未満となると、製造が困難になる、または正孔輸送の効果が十分に得られない等の傾向があり、他方、１０００ｎｍを超えると、駆動電圧及び正孔輸送層に印加される電圧が大きくなる傾向がある。したがって、正孔輸送層の厚さは、好ましくは、１〜１０００ｎｍであるが、より好ましくは、２〜５００ｎｍであり、さらに好ましくは、５〜２００ｎｍである。
【００２９】
（発光機能層２１）
発光機能層２１は、主として蛍光または燐光を発光する有機物（低分子化合物及び高分子化合物）を有する。なお、発光機能層２１は、ドーパント材料を含んでいてもよい。発光機能層２１を形成する材料としては、例えば以下の材料を使用できる。
【００３０】
「色素系材料」
発光機能層２１の色素系材料としては、例えば、シクロペンダミン誘導体、キナクドリン誘導体、クマリン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、ピラゾリンダイマー等が挙げられる。
【００３１】
「金属錯体系材料」
発光機能層２１の金属錯体系材料としては、例えば、イリジウム錯体、白金錯体等の三重項励起状態からの発光を有する金属錯体、アルミキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、ユーロピウム錯体等、中心金属に、Ａｌ、Ｚｎ、Ｂｅ等またはＴｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体等が挙げられる。
【００３２】
「高分子系材料」
発光機能層２１の高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素体や金属錯体系発光材料を高分子化したもの等が挙げられる。
上記高分子系材料のうち、青色に発光する材料としては、ジスチリルアリーレン誘導体、オキサジアゾール誘導体、及びそれらの重合体、ポリビニルカルバゾール誘導体、ポリパラフェニレン誘導体、ポリフルオレン誘導体等が挙げられる。また、緑色に発光する材料としては、キナクドリン誘導体、クマリン誘導体、及びそれらの重合体、ポリパラフェニレンビニレン誘導体、ポリフルオレン誘導体等が挙げられる。また、赤色に発光する材料としては、クマリン誘導体、チオフェン環化合物、及びそれらの重合体、ポリパラフェニレンビニレン誘導体、ポリチオフェン誘導体、ポリフルオレン誘導体等が挙げられる。
【００３３】
「ドーパント材料」
発光機能層２１中に発光効率の向上や発光波長を変化させる目的で、ドーパントを添加することができる。このよう等パントとしては、例えば、ペリレン誘導体、クマリン誘導体、ルブレン誘導体、キナクドリン誘導体、スクアリウム誘導体、ポルフィリン誘導体、スチリル系色素、テトラセン誘導体、ピラゾロン誘導体、デカシクレン、フェノキサゾン等が挙げられる。なお、発光機能層２１の厚さは、通常約２〜２００ｎｍである。
発光機能層２１の成膜方法としては、有機発光材料を含む溶液から成膜を行う方法がある。溶液からの成膜に用いられる溶媒としては、有機発光材料を溶解させるものであれば、特に制限はなく、例えば、正孔注入層の項で例示した溶媒を使用できる。溶液からの成膜方法としては、上述した正孔注入層の成膜法と同様の塗布法を使用できる。
【００３４】
（第２電極層２２と発光機能層２１との間に設けられる層）
必要に応じて第２電極層２２（陰極）と発光機能層２１との間に設けられる層としては、電子注入層、電子輸送層、正孔ブロック層等がある。第２電極層２２と発光機能層２１との間に電子注入層と電子輸送層との両方の層が設けられる場合、第２電極層２２に接する層を電子注入層と称し、この電子注入層を除く層を電子輸送層と称する。
電子注入層は、第２電極層２２からの電子注入効率を改善する機能を有する層である。電子輸送層は、第２電極層２２、電子注入層または第２電極層２２により近い層からの電子注入を改善する機能を有する層である。正孔ブロック層は、正孔の輸送を堰き止める機能を有する層である。なお電子注入層、及び電子輸送層の少なくとも一方が正孔の輸送を堰き止める機能を有する場合には、これらの層が正孔ブロック層を兼ねることがある。
【００３５】
（電子輸送層）
電子輸送層の電子輸送材料としては、公知の材料を使用できる。例えば、オキサジアゾール誘導体、アントラキノジメタン若しくはその誘導体、ベンゾキノン若しくはその誘導体、ナフトキノン若しくはその誘導体、アントラキノン若しくはその誘導体、テトラシアノアンスラキノジメタン若しくはその誘導体、フルオレノン若しくはその誘導体、ジフェニルジシアノエチレン若しくはその誘導体、ジフェノキノン誘導体、または８−ヒドロキシキノリン若しくはその誘導体の金属錯体、ポリキノリン若しくはその誘導体、ポリキノキサリン若しくはその誘導体、ポリフルオレン若しくはその誘導体等が挙げられる。
これらのうち、電子輸送材料としては、オキサジアゾール誘導体、ベンゾキノン若しくはその誘導体、アントラキノン若しくはその誘導体、８−ヒドロキシキノリン若しくはその誘導体の金属錯体、ポリキノリン若しくはその誘導体、ポリキノキサリン若しくはその誘導体、ポリフルオレン若しくはその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【００３６】
電子輸送層の成膜方法としては、特に制限はないが、低分子の電子輸送材料を用いる場合、高分子バインダーと電子輸送材料とを含む混合液から成膜を行う方法を使用できる。また、高分子の電子輸送材料を用いる場合、電子輸送材料を含む溶液から成膜を行う方法を使用できる。溶液からの成膜に用いられる溶媒としては、電子輸送材料を溶解させるものであれば、特に制限はなく、例えば、正孔注入層の項で例示した溶媒を使用できる。溶液からの成膜方法としては、上述した正孔注入層の成膜法と同様の塗布法を使用できる。
電子輸送層の厚さは、用いる電子輸送材料によって最適値が異なり、目的とする設計に応じて適宜変更することができる。電子輸送層には、少なくともピンホールが発しないような厚さが必要である。膜厚として、例えば、１〜１０００ｎｍ程度であることが好ましく、より好ましくは２〜５００ｎｍであり、さらに好ましくは５〜２００ｎｍである。
【００３７】
（電子注入層）
電子注入層の材料としては、発光機能層２１の種類に応じて最適な材料が適宜選択される。電子注入層の材料としては、例えば、アルカリ金属、アルカリ土類金属、アルカリ金属及びアルカリ土類金属のうちの１種類以上含む合金、アルカリ金属若しくはアルカリ土類金属の酸化物、ハロゲン化物、炭酸化物またはこれらの物質の混合物等が挙げられる。
アルカリ金属、アルカリ金属の酸化物、ハロゲン化物、及び炭酸化物の例としては、リチウム、ナトリウム、カリウム、ルビジウム、セシウム、酸化リチウム、フッ化リチウム、酸化ナトリウム、フッ化ナトリウム、酸化カリウム、フッ化カリウム、酸化ルビジウム、フッ化ルブジウム、酸化セシウム、フッ化セシウム、炭酸リチウム等が挙げられる。また、アルカリ土類金属、アルカリ土類金属の酸化物、ハロゲン化物、及び炭酸化物の例としては、マグネシウム、カルシウム、バリウム、ストロンチウム、酸化マグネシウム、フッ化マグネシウム、酸化カルシウム、フッ化カルシウム、酸化バリウム、フッ化バリウム、酸化ストロンチウム、フッ化ストロンチウム、炭酸マグネシウム等が挙げられる。電子注入層は、２層以上を積層した積層体で構成されていてもよく、例えばフッ化リチウム／カルシウム等が挙げられる。電子注入層は、各種蒸着法、スパッタリング法、各種塗布法等により形成される。電子注入層の膜厚としては、１〜１０００ｎｍ程度が好ましい。
【００３８】
（第２電極層２２）
第２電極層２２の材料としては、仕事関数が小さく、発光機能層２１への電子注入が容易な材料、電気導電度が高い材料、可視光反射率の高い材料の少なくともいずれかが好ましい。かかる第２電極層２２の材料としては、具体的には、金属、金属酸化物、合金、グラファイトまたはグラファイト層間化合物、酸化亜鉛等の無機半導体等が挙げられる。
このような金属としては、アルカリ金属やアルカリ土類金属、遷移金属やＩＩＩ−ｂ属金属等を使用できる。これらの金属の具体的例としては、リチウム、ナトリウム、カリウム、ルビジウム、セシウム、ベリリウム、マグネシウム、カルシウム、ストロンチウム、バリウム、金、銀、白金、銅、マンガン、チタン、コバルト、ニッケル、タングステン、錫、アルミニウム、スカンジウム、バナジウム、亜鉛、イットリウム、インジウム、セリウム、サマリウム、ユーロピウム、テルビウム、イッテルビウム等が挙げられる。
【００３９】
また、合金としては、上記金属の少なくとも一種を含む合金を挙げることができ、具体的には、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。
第２電極層２２は、必要に応じて透明電極として構成される。この場合、材料としては、酸化インジウム、酸化亜鉛、酸化錫、ＩＴＯ、ＩＺＯ等の導電性酸化物、ポリアニリン若しくはその誘導体、ポリチオフェン若しくはその誘導体等の導電性有機物を使用できる。
なお、第２電極層２２を２層以上の積層構造としてもよい。また、電子注入層を第２電極層２２として用いることもできる。第２電極層２２の膜厚は、電気導電度や耐久性を考慮して、適宜選択することができるが、例えば、１０〜１００００ｎｍであり、好ましくは２０〜１０００ｎｍであり、さらに好ましくは、５０〜５００ｎｍである。
【００４０】
（封止構造）
封止構造は、第１電極層１４、発光機能層２１、第２電極層２２の側面及び上面に接着層２３を形成し、接着層２３の上面に封止基材２４を貼り合わせて構成されている。
接着層２３を構成する接着剤としては、熱硬化型の接着剤を使用することもできるが、有機ＥＬの材料への影響を鑑みると、光硬化型の接着剤が好ましい。光硬化型の接着剤としては、例えば、エステルアクリレート、ウレタンアクリレート、エポキシアクリレート、メラミンアクリレート、アクリル樹脂アクリレート等の各種アクリレート、ウレタンポリエステル等の樹脂を用いたラジカル系接着剤や、エポキシ、ビニルエーテル等の樹脂を用いたカチオン系接着剤、チオール・エン付加型樹脂系接着剤等が挙げられる。中でも、酸素による阻害がなく、光照射後も重合反応が進行するカチオン系接着剤が好ましい。
【００４１】
カチオン系硬化型タイプとしては、紫外線硬化型エポキシ樹脂接着剤が好ましく、また１００ｍＷ／ｃｍ2以上の紫外線を照射した際に１０〜９０秒以内に硬化する紫外線硬化型接着剤が特に好ましい。１０〜９０秒以内で硬化することにより、紫外線照射による他の構成要素への影響を排除しつつ、接着剤が充分に硬化して適切な接着強度を得られる。
また、生産工程の効率の観点からも、１０〜９０秒以内で硬化することが好ましい。また、接着剤の種類に関わらず、低透湿性且つ高接着性のものが好ましい。接着層２３を封止基材２４上に形成する方法の一例として、ディスペンス法、押出ラミネート法、溶融・ホットメルト法、カレンダー法、ノズル塗布法、スクリーン印刷法、真空ラミネート法、熱ロールラミネート法等が挙げられる。接着層２３の厚さとしては、特に制限はないが、薄膜であるとこが好ましく１〜１００μｍであり、特に好ましくは５〜５０μｍである。
【００４２】
封止基材２４としては、透明性が必要なトップエミッション型の有機ＥＬ素子の場合には、ガラス、ポリエチレンテレフタラート（ＰＥＴ）、ポリエーテルスルホン（ＰＥＳ）、ポリエチレンナフタレート（ＰＥＮ）等のプラスチックフィルムを用いることができ、特に透明性が必要ないボトムエミッション型の有機ＥＬ素子の場合には上記の材料に加えてステンレスやアルミ等の金属材料や不透明なガラス、プラスチック材料、或いはＰＥＴとアルミ箔に接着材を介して貼り合せた基材、例えばアルペット等も用いることができる。
有機ＥＬ素子として構成される第１実施形態の発光装置１は、上記した構成を有している。このような有機ＥＬ素子は、自発光型ディスプレイ、液晶用及び広告媒体バックライト、照明等に用いることができる。
【００４３】
（第１電極層１４の製造方法）
次に、以上説明した第１実施形態の発光装置１の製造方法について説明する。
まず、透明基材１１の一方の面に導電層１３を製膜する。導電層１３の製膜方法としては、特に制限はなく、例えば、抵抗加熱蒸着法、電子ビーム蒸着法、スパッタリング法、金属薄膜を熱圧縮するラミネート法等を使用できる。その際、予め所望のパターニングが施された開口部を有するメタルマスクを使用し、開口部に対応する透明基材１１の部分にのみ導電性細線１３ａの構成材料を塗布することで、ストライプ状または格子状に配置された複数の導電性細線１３ａからなる細線パターンを形成して、導電層１３を形成する。
その際、導電性細線１３ａの側面を透明基材１１側の幅よりも第２電極層２２側の幅が狭くなる方向に傾斜させ、導電性細線１３ａの断面形状を台形とする。また、図２に示すように、透明基材１１に対する導電性細線１３ａの接触角θを２５°よりも大きく４５°以下に形成する。さらに、導電層１３の厚さは、０．１μｍ以上０．５μｍ以下とする。
【００４４】
また、導電層１３の形成方法としては、例えば、導電層１３となる材料を含む溶液から成膜する方法も使用できる。成膜に用いられる溶媒としては、導電層１３となる材料を溶解させるものであれば、特に制限はない。また、成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等を使用できる。特に、上述した細線パターンを直接形成できる成膜方法が好ましく、適宜選択可能であるが、スクリーン印刷法、フレキソ印刷法、オフセット印刷法等の印刷法、インクジェットプリント法、ノズルプリント法等の吐出による塗布法が好適である。具体的には、凸版印刷法によって、インクローラーから凸版の先端へ転写させたインクを透明基材１１へ転写させる。或いは、凸版の先端部の形状を逆台形にし、その台形部底辺の角度を所望の角度（２５°より大きく４５°以下）にしてテーパー形状を付きやすくしてもよい。その後、乾燥固化して導電層１３を形成する。
【００４５】
次いで、第１電極層１４の形成領域に塗布導電材料を塗布して、第１電極層１４を成膜する。このとき、接着層２３が形成される領域を除くように、第１電極層１４を形成する。成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等の塗布法等を使用できる。特に、第１電極層１４の形成領域を全面に渡って成膜するため、一様に塗布成膜する方法が好ましく、適宜選択可能であるが、スピンコート法、バーコート法、ワイアーバーコート法、ディップコート法、スプレーコート法、スリットコート法、キャスティング法、マイクログラビアコート法、グラビアコート法、ロールコート法等の塗布法が好適である。また、第１電極層１４の厚さは、０．５μｍ以上２．０μｍ以下とする。
【００４６】
次いで、塗布導電材料が塗布された透明基材１１を、乾燥処理室内で例えば１００℃以上の温度条件で加熱処理する。これにより、塗布導電材料に含まれる溶媒を気化させて、透明基材１１及び導電層１３上に塗布導電材料を固着させ、第１電極層１４を形成する。
次いで、第１電極層１４上に発光機能層２１及び第２電極層２２を形成する。発光機能層２１は、発光機能層２１を形成するための溶液を塗布、成膜する方法によっても形成することができる。また、第２電極層２２は、蒸着、塗布による成膜、スパッタリング、ＣＶＤ（ｃｈｅｍｉｃａｌ ｖａｐｏｒ ｄｅｐｏｓｉｔｉｏｎ）等のいずれの方法によっても実現することができる。次いで、透明電極（透明基材１１、導電層１３及び第１電極層１４）、発光機能層２１及び第２電極層２２を覆うように接着層２３を塗布する。そして、接着層２３上に封止基材２４を貼り合わせて封止する。これにより、発光装置１を形成する。
【００４７】
（第１の実施形態の効果）
第１の実施形態の発光装置１の効果について説明する。
（１）第１の実施形態の発光装置１は、透明基材１１の一方の面に、ストライプ状または格子状に配置された複数の導電性細線１３ａを有する導電層１３、第１電極層１４、発光機能層２１及び第２電極層２２がこの順に積層されている。そして、導電性細線１３ａの側面は、透明基材１１側の幅よりも第２電極層２２側の幅が狭くなる方向に傾斜しており、透明基材１１に対する導電性細線１３ａの接触角θ（テーパー角）が２５°よりも大きく４５°以下である。
このような構成によれば、導電性細線１３ａの断面形状をテーパー形状（台形）とし、導電性細線１３ａのエッジ角を比較的緩やかにしたため、エッジリーク対策のための工程を削減できる。これにより、コストダウン可能な発光装置１を提供することができる。
【００４８】
（２）第１の実施形態の発光装置１では、導電層１３の厚さは、０．１μｍ以上０．５μｍ以下とした。
このような構成によれば、ガラス基板はもちろんのこと、フレキシブル基板のフレキシブル性に形成してもクラック等が入ることがない導電層を提供することができる。
（３）第１の実施形態の発光装置１では、第１電極層１４の厚さは、０．５μｍ以上２．０μｍ以下とした。
このような構成によれば、光透過率を損なうことなく、且つ微小異物を被覆し第１電極層と第２電極層の上下リーク電流を緩和する効果を提供することができる。
【００４９】
［第２の実施形態］
次に、第２の実施形態について図面を参照しながら説明する。なお、第１実施形態と同様な構成等については同一の符号を使用して、その詳細は省略する。
第２の実施形態では、導電性細線１３ａの断面形状が第１の実施形態と異なっている。
具体的には、第１の実施形態では、導電性細線１３ａの断面形状を台形に構成していたが、第２の実施形態では、図３、図４に示すように、導電性細線１３ａの断面形状をかまぼこ型に構成している。そして、かまぼこ型の立ち上がりを緩やかにし、透明基材１１に対する導電性細線１３ａの接触角θを２５°よりも大きく４５°以下に形成している。ここで、接触角θは、かまぼこ型の底辺を２ｒ、高さをｈとしたときに、液体の接触角の算出法であるθ/２法を用いて、数式θ＝２arctanｈ／ｒに従って算出することができる。
なお、その他の構成は第１実施形態と同様である。
【００５０】
（第２の実施形態の効果）
第２の実施形態の発光装置１の効果について説明する。
第２の実施形態では、導電性細線１３ａの断面形状をかまぼこ型のテーパー形状としたため、第１の実施形態の効果、つまり、絶縁層１２を形成せずに、導電性細線１３ａのエッジへの電流集中の低減及び発光特性の向上に加え、透明導電膜の被覆性を向上できる。
【符号の説明】
【００５１】
１    …発光装置
１１  …透明基材
１２  …絶縁層
１３  …導電層
１３ａ…導電性細線
１４  …第１電極層
２１  …発光機能層
２２  …第２電極層
２３  …接着層
２４  …封止基材
【図１】
2017130408.tif 000003
【図２】
2017130408.tif 000004
【図３】
2017130408.tif 000005
【図４】
2017130408.tif 000006
【図５】
2017130408.tif 000007